본 발명 의 형광 램프 가 적용 되 는 저온 캐소드 형광 램프 의 일 예 가 도 3 에 도시 되 었 다 . 전술 한 굴절 률 조정 층 ( 4 ) 및 형광 물질 층 ( 3 ) 이 두께 0 . 5 mm 를 가지 는 붕 규산 유리 인 투명 관 ( 2 ) 의 내부 면 에 순차 적 으로 형성 되 는 동시 에 , 반사 억제 층 ( 6 ) 은 투명 관 의 외부 면 에 형성 된다 다 . 형광 물질 층 ( 3 ) 의 두께 는 20 μ m 이 다 . 니켈 의 전극 ( 5 ) 은 각각 투명 관 의 대향 단부 의 각각 에 위치 하 고 투명 관 의 대향 단부 는 도시 되 어 있 지 않 은 밀봉 부재 에 의해 밀봉 된다 . 수은 은 투명 관 내 에서 캡슐 화 되 어 램프 가 점등 되 어 있 는 동안 1 내지 10 Pa 의 증기압 을 가지 는 동시 에 , 투명 관 내 에서 캡슐 화 된 아르곤 등 의 희가스 는 50 Torr 정도 의 압력 을 가진다 .